(57)【特許請求の範囲】
【請求項１】
フィルター巻紙により囲まれているサブフィルター部と、
前記サブフィルター部の側に空いた空間を含む空間部と、
前記サブフィルター部および前記空間部を囲んでいるＰＬＡ（ｐｏｌｙｌａｃｔｉｃ  ａｃｉｄ）合紙（ｌａｍｉｎａｔｅｄ ｐａｐｅｒ）と、
を含み、
前記ＰＬＡ合紙は、内面紙層と、外面紙層と、前記内面紙層と前記外面紙層との間に位置する中間層と、を含み、
前記中間層はＰＬＡを含み、前記中間層は前記内面紙層および前記外面紙層と接触して、前記中間層の厚さは、１０μｍ乃至１００μｍであり、
前記ＰＬＡ合紙は、前記内面紙層を形成する内面紙と、前記外面紙層を形成する外面紙とを有し、該内面紙と該外面紙にはコロナ処理（ｃｏｒｏｎａ  ｔｒｅａｔｍｅｎｔ）が施されている、シガレットフィルター。
【請求項２】
前記中間層は、ＰＬＡと１つ以上の生分解性高分子物質とを含む、請求項１に記載のシガレットフィルター。
【請求項３】
シガレット刻みを含み、シガレットペーパーにより囲まれているシガレット刻み部と、
前記シガレット刻み部と連結されているシガレットフィルター部と、
を含み、
前記シガレットフィルター部は、
フィルター巻紙により囲まれているサブフィルター部と、
前記サブフィルター部の側に空いた空間を含む空間部と、
前記サブフィルター部および前記空間部を囲んでいるＰＬＡ（ｐｏｌｙｌａｃｔｉｃ  ａｃｉｄ）合紙（ｌａｍｉｎａｔｅｄ ｐａｐｅｒ）と、を含み、
前記ＰＬＡ合紙は、内面紙層と、外面紙層と、前記内面紙層と前記外面紙層との間に位置する中間層と、を含み、
前記中間層はＰＬＡを含み、前記中間層は前記内面紙層および前記外面紙層と接触して、前記中間層の厚さは、１０μｍ乃至１００μｍであり、
前記ＰＬＡ合紙は、前記内面紙層を形成する内面紙と、前記外面紙層を形成する外面紙とを有し、該内面紙と該外面紙にはコロナ処理（ｃｏｒｏｎａ  ｔｒｅａｔｍｅｎｔ）が施されている、シガレット。
【請求項４】
前記シガレットフィルター部は、モノフィルターである、請求項３に記載のシガレット。
【請求項５】
前記シガレットフィルター部は、第１フィルター巻紙により囲まれている第１サブフィルター部と、第２フィルター巻紙により囲まれている第２サブフィルター部とを含み、前記第１サブフィルター部と前記空間部との間に前記第２サブフィルター部が位置する、請求項３に記載のシガレット。
【請求項６】
前記ＰＬＡ合紙は、前記第２サブフィルター部および前記空間部を囲んでいる、請求項５に記載のシガレット。
【請求項７】
前記ＰＬＡ合紙は、前記第１サブフィルター部、前記第２サブフィルター部、および前記空間部を囲んでいる、請求項５に記載のシガレット。
【請求項８】
前記中間層は、ＰＬＡと１つ以上の生分解性高分子物質とを含む、請求項３に記載のシガレット。
【発明の詳細な説明】
【技術分野】
【０００１】
ＰＬＡ（ｐｏｌｙｌａｃｔｉｃ  ａｃｉｄ）合紙を含むシガレットフィルターおよびこれを含むシガレットが提供される。
【背景技術】
【０００２】
一般に、シガレットを製造するためには、まず多様な種類の葉たばこ（ｌｅａｆ  ｔｏｂａｃｃｏ）を所望の香りと味がするように配合して加工する。次いで、加工された葉たばこを切り刻んで刻みたばこを準備し、シガレットペーパー（ｃｉｇａｒｅｔｔｅ  ｐａｐｅｒ）で刻みたばこを巻いてフィルターのないシガレットを製造する。次いで、必要に応じてフィルターのないシガレットにフィルターを付着する。
【０００３】
シガレットペーパーは、麻（ｆｌａｘ）、木材パルプなどで製造することができ、燃焼する時に燃焼性とシガレットの味が維持されることが要求される。シガレットフィルターは、活性炭、香味物質などを含むことができ、モノフィルターまたは多重フィルターからなり得、シガレットフィルター巻紙（ｃｉｇａｒｅｔｔｅ  ｆｉｌｔｅｒ  ｗｒａｐｐｉｎｇ  ｐａｐｅｒ）により囲まれている。チップペーパー（ｔｉｐｐｉｎｇ  ｐａｐｅｒ）によりシガレットフィラー（ｃｉｇａｒｅｔｔｅ  ｆｉｌｌｅｒ）とシガレットフィルターが連結され、チップペーパーは微細な孔を含むことができる。
【０００４】
空いた空間を含むシガレットフィルターは、リセス（ｒｅｃｅｓｓ）シガレットフィルター、チューブ（ｔｕｂｅ）シガレットフィルターなどがあり、シガレットフィルターに含まれている空いた空間によりシガレットフィルターの口部が唇、唾などにより濡れてフィルターの機能が低下することを減少させることができる。シガレットフィルターの空間部分は、消費者の喫煙習慣により喫煙中に空間部分が崩壊されることがある。空間部分の形態を維持するために、空いた空間を含むシガレットフィルターの巻紙の厚さを厚くさせて強度を改善したり、フィルター巻紙にサイジング剤（ｓｉｚｉｎｇ  ａｇｅｎｔ）を塗布して水分浸透を減少させることができる。しかし、巻紙の厚さを厚くさせるのは、シガレットフィルター製造の作業性を低下させるおそれがあり、サイジング剤の塗布は環境汚染を増加させるおそれがある。
【発明の概要】
【発明が解決しようとする課題】
【０００５】
本発明の一実施形態は、空間を含むシガレットフィルターの強度を改善し、水分浸透を減少させるためのものである。
【０００６】
本発明の一実施形態は、シガレットフィルター製造の作業性を維持し、環境汚染を低減させるためのものである。
【０００７】
本発明の一実施形態は、前記課題以外にも具体的に言及されない他の課題を達成するのに用いることができる。
【課題を解決するための手段】
【０００８】
本発明の実施形態に係るシガレットフィルターは、フィルター巻紙により囲まれているサブフィルター部と、前記サブフィルター部の側に空いた空間を含む空間部と、前記サブフィルター部および前記空間部を囲んでいるＰＬＡ（ｐｏｌｙｌａｃｔｉｃ  ａｃｉｄ）合紙と、を含む。
【０００９】
前記ＰＬＡ合紙は、内面紙層と、外面紙層と、ＰＬＡを含み、前記内面紙層と前記外面紙層との間に位置する中間層と、を含むことができる。
【００１０】
前記中間層は、ＰＬＡと１つ以上の高分子物質とを含むことができる。
【００１１】
本発明の実施形態に係るシガレットは、シガレットフィラーを含み、シガレットペーパーにより囲まれているシガレットフィラー部と、前記シガレットフィラー部と連結されているシガレットフィルター部と、を含み、前記シガレットフィルター部は、フィルター巻紙により囲まれているサブフィルター部と、前記サブフィルター部の側に空いた空間を含む空間部と、前記サブフィルター部および前記空間部を囲んでいるＰＬＡ合紙と、を含む。
【００１２】
前記シガレットフィルター部は、モノフィルターであり得る。
【００１３】
前記シガレットフィルター部は、第１フィルター巻紙により囲まれている第１サブフィルター部と、第２フィルター巻紙により囲まれている第２サブフィルター部とを含み、前記第１サブフィルター部と前記空間部との間に前記第２サブフィルター部が位置することができる。
【００１４】
前記ＰＬＡ合紙は、前記第２サブフィルター部および前記空間部を囲んでいてもよい。
【００１５】
前記ＰＬＡ合紙は、前記第１サブフィルター部、前記第２サブフィルター部、および前記空間部を囲んでいてもよい。
【発明の効果】
【００１６】
本発明の一実施形態は、空間を含むシガレットフィルターの強度を改善することができ、水分浸透を減少させることができ、シガレットフィルター製造の作業性を維持することができ、且つ、環境汚染を低減させることができる。
【図面の簡単な説明】
【００１７】
【図１】本発明の一実施形態に係るシガレットを概略的に示す斜視図である。
【図２】本発明の一実施形態に係るシガレットを概略的に示す断面図である。
【図３】本発明の一実施形態に係るＰＬＡ合紙を概略的に示す断面図である。
【図４】本発明の一実施形態に係るシガレットを概略的に示す断面図である。
【図５】本発明の一実施形態に係るシガレットを概略的に示す断面図である。
【発明を実施するための形態】
【００１８】
幾つかの具体例として示されている様々の具体例について、以下の添付図面を参照してより完全に説明する。しかしながら、より多くの異なった形の少なくとも一つの具体例であり、ここに詳しく説明された具体例に限定されると理解すべきではない。むしろ、これらの具体例は、この公開が徹底的であって、完全になるように提供されるものであり、少なくとも1つの例の具体化の範囲を当業者に完全に伝えるものである。図面では、層の大きさや層の相対的な大きさ及び領域を明確にするために誇張して示した。一つの要素または層が他の要素や層の「上にある」、「接続されている」、組み合わされている」というとき、それは他の要素や層の上に直接ある場合、または、間に他の要素や層が介在されている場合も含まれていると理解される。これに対して、一つの要素が他の要素または層に「直接的に上に載っている」、「直接接続されている」、または「直接組み合わされている」というときは、間には他の要素や層は存在していない。同様の数字は同様の要素に適用される。ここで使用される“and/or"という用語は、関連記載された項目の1つ以上の組み合わせを含む。ここでは、様々な要素、コンポーネント、領域、層、セクションについて説明するのに、１番目、２番目、３番目等の用語が使用されるかもしれないが、これらの用語によって制限されるものではない。これらの用語は、一つの要素、コンポーネント、領域、層、またはセクションを、他の領域、層、またはセクションから単に区別するためだけに用いられる。したがって、第１の要素、コンポーネント、領域、層、またはセクションは、具体例に示されるものから外れることなく、第２の要素、コンポーネント、領域、層、またはセクションと呼称されることもある。「下に」、「以下に」、「下側」、「上に」、「上側」等の空間に関連する用語は、図面に示されるように、一つの要素または構成と他の要素また構成との関係について説明するのに用いられる。空間的に関連する用語は、図面で描かれた方向に加えて、使用または操作されるデバイスの異なる方向を含むことを意図していると理解される。例えば、もし図中のデバイスがひっくり返された場合に、「以下」、または、「下」等の他の要素または構成として説明された要素は、「上」に位置する他の要素または構成となる。したがって、「以下の」という例示は、上と下の方向の両方を含むことができる。装置は、他の方向（９０度または他の方向に回転され）に向けられ、そして、空間的に関連した記述として説明するのに用いられる。ここに使用された用語は、特定の具体例だけについて説明することを目的とするものであって、具体例を限定することを意図ものではない。ここに使用される単数形である、「a」と、「an」と、「the」は、明らかに他の方向を意図するものを除いて複数の形式を含むことを示す。本明細書で用いられる「comprises」及び／または「comprising」は、特徴、整数、ステップ、操作、要素、そして/または、コンポーネントの状態を明確に含めるが、一以上の他の特徴、整数、ステップ、操作、要素、コンポーネント、及び／または、そのグループの存在または付加を除外するものではない。具体例として、ここでは、横断面図は理想的な具体例の略図（と中間���造体）である。そのようなことは、例えば生産技術、及び／または、許容誤差の種類のように、結果としてイラストの形状から種々予測される。したがって、具体例は、個々で描写された範囲の部分的な形状に限定されると解釈されるべきではなく、例えば生産の結果の形状の偏差を含むものである。例えば、通常、長方形として説明された埋没領域は、その縁は、埋没領域から非埋没領域まで変化する２値よりも、一般的に円状またはカーブ状の特徴、及び／または、埋没集団の傾斜となっている。同様に、埋め込みによって形成された埋め込み領域は、結果として、埋め込み領域とその表面との間の領域に幾つかの埋め込みが結果として生じる。したがって、図面で説明された領域が、現実に概要であり、それらの形は装置の領域の本当の姿を説明することを意図せず、具体例の範囲を限定するものではない。別の方法で定義されない場合、ここでは、全ての用語（技術的及び科学的な用語）は、具体例が属する当業者によって一般的に理解されている同様の意味を有する。一般的に使用される辞書で定義されるように、関連技術の文脈内の意味として一致して解釈され、そして、理想的に解釈されず、または、明確に定義されずに過度に形式的な意味とならないように、用語は理解される。
【００１９】
以下、本発明の実施形態に係るシガレットフィルターおよびシガレットについて図１ないし図３を参照して詳細に説明する。
【００２０】
図１は、本発明の一実施形態に係るシガレットを概略的に示す斜視図であり、図２は、本発明の一実施形態に係るシガレットを概略的に示す断面図であり、図３は、本発明の一実施形態に係るＰＬＡ合紙を概略的に示す断面図である。
【００２１】
図１および図２を参照すれば、シガレット（ｃｉｇａｒｅｔｔｅ）１は、火により燃焼するシガレットフィラー部（ｃｉｇａｒｅｔｔｅ  ｆｉｌｌｅｒ  ｐｏｒｔｉｏｎ）１０と、シガレットの煙をフィルタリングするシガレットフィルター部（ｃｉｇａｒｅｔｔｅ  ｆｉｌｔｅｒ  ｐｏｒｔｉｏｎ）２０とを含む。シガレットフィラー部１０とシガレットフィルター部２０は、チップペーパー（ｔｉｐｐｉｎｇ  ｐａｐｅｒ）２９により連結されていてもよい。シガレットフィラー部１０は、シガレットフィラー１１を含み、シガレットペーパー１９により囲まれている。
【００２２】
シガレットフィルター部２０は、サブフィルター部２１と空間部（ｓｐａｃｅ  ｐｏｒｔｉｏｎ）２４とを含む。サブフィルター部２１は、繊維状またはフィラメント状のアセテートトウを含むことができる。空間部２４は、空いている空間であり、シガレットフィルターの口部が唇、唾などにより濡れてフィルターの機能が低下することを減少させることができる。その他にも、シガレットフィルター部２０は、香味物質を含むこができ、吸着剤を含むことができる
シガレットフィルター部２０は、サブフィルター部２１を含むモノフィルターである。その他にも、シガレットフィルター部２０は、複数のサブフィルター部を含む多重フィルターであり得る。例えば、図４または図５に示されたように二重フィルターであってもよく、三重フィルター、四重フィルターなどであってもよい。また、多重フィルターに含まれているそれぞれのサブフィルター部の長さは、適切に調節することができる。
【００２３】
シガレットフィルター部２０は、１つ以上の巻紙（ｗｒａｐｐｉｎｇ  ｐａｐｅｒ）により囲まれており、これら巻紙の気孔度は、シガレットの種類に応じて多様に調節することができる。サブフィルター部２１は、シガレットフィルター巻紙２８により囲まれている。サブフィルター部２１および空間部２４は、ＰＬＡ合紙（ｐｏｌｙｌａｃｔｉｃ  ａｃｉｄ  ｌａｍｉｎａｔｅｄ  ｐａｐｅｒ）２５により囲まれている。ＰＬＡは、強度に優れ、且つ防湿性と生分解性に優れた素材である。このようなＰＬＡ自体の固有特性によって、ＰＬＡ合紙２５の強度（ｓｔｉｆｆｎｅｓｓ）が改善され、ＰＬＡ合紙２５への水分浸透が減少し、ＰＬＡ合紙２５の生分解性が改善される。結局、ＰＬＡ合紙２５により囲まれている空間部２４の歪みまたは崩壊が防止され得る。
【００２４】
図３を参照すれば、ＰＬＡ合紙２５は、内面紙層２５８と、外面紙層２５９と、内面紙層２５８と外面紙層２５９との間に位置する中間層２５１と、を含むことができる。中間層２５１は、ＰＬＡを含む。ＰＬＡの熱的安定性が弱いにもかかわらず、ＰＬＡを含む中間層２５１の両側に内面紙層２５８と外面紙層２５９が位置するため、ＰＬＡ合紙２５の熱的安定性が改善され、ＰＬＡ合紙２５の強度が改善され得る。
【００２５】
ＰＬＡ合紙２５は、Ｔダイ（Ｔ-ｄｉｅ）方法の押出（ｅｘｔｒｕｓｉｏｎ）により製造され得る。例えば、内面紙と外面紙が両側から供給され、ＰＬＡを含む高分子物質がＴダイを通じて内面紙と外面紙との間に押出されることによって、内面紙層２５８と、ＰＬＡを含む中間層２５１と、外面紙層２５９とを含むＰＬＡ合紙２５が製造され得る。
【００２６】
内面紙と外面紙にコロナ処理（ｃｏｒｏｎａ  ｔｒｅａｔｍｅｎｔ）をすることができ、これによって紙と中間層２５１との間の接着強度が強化され、結局、ＰＬＡ合紙２５をフィルター製造に利用する時、ＰＬＡ合紙２５の層間分離現象が防止され、フィルター製造の作業性が改善され得る。
【００２７】
また、Ｔダイを通じて押出される高分子物質の厚さを調節することによって中間層２５１の厚さを調節することができる。例えば、ＰＬＡを含む中間層２５１の厚さは、約１０μｍ乃至約１００μｍであり得る。中間層２５１の厚さは、内面紙と外面紙の厚さに応じて適切に調節することができる。これによって、ＰＬＡ合紙２５を厚くならないように調節することによって、フィルターの真円度（ｃｉｒｃｕｌａｒｉｔｙ）が維持され、フィルター製造の作業性が改善され得る。内面紙は、内面サイジングを適用することができ、外面紙は、内面サイジングと表面サイジングを共に適用することができる。合紙を製造する時、紙の平滑度が低い面が露出し、紙の平滑度が高い面は中間層２５１に接する。内面紙または外面紙のバルク（ｂｕｌｋ）は、約１．２程度である。例えば、内面紙の厚さは約３０μｍ、坪量は約２５ｇ／ｍ２、外面紙の厚さは約７０μｍ乃至約７５μｍ、坪量は約５０ｇ／ｍ２ないし約６０ｇ／ｍ２であり得る。
【００２８】
中間層２５１は、ＰＬＡの強張った特性を減少させるために、ＰＬＡ以外の高分子物質を１つ以上さらに含むことができ、これによって、フィルターの真円度が維持され、フィルター製造の作業性が維持され得る。例えば、高分子物質は、ＰＬＡのような生分解性高分子であってもよく、一般の高分子であってもよい。生分解性高分子の例としては、ＰＢＳ（ｐｏｌｙｂｕｔｙｌｅｎｅ  ｓｕｃｃｉｎａｔｅ）、ＰＨＡ（ｐｏｌｙｈｙｄｒｏｘｙ  ａｌｋａｎｏａｔｅ）、ＴＰＳ（ｔｈｅｒｍｏｐｌａｓｔｉｃ  ｓｔａｒｃｈ）、ＰＥ（ｐｏｌｙｅｔｈｙｌｅｎｅ）、ＰＰ（ｐｏｌｙｐｒｏｐｙｌｅｎｅ）、ＰＥＴ（ｐｏｌｙｅｔｈｙｌｅｎｅ  ｔｅｒｅｐｈｔｈａｌａｔｅ）、ＰＥＴＩ（Ｐｏｌｙ（ｅｔｈｙｌｅｎｅ  ｔｅｒｅｐｈｔｈａｌａｔｅ-ｃｏ-ｉｓｏｐｈｔｈａｌａｔｅ）、ＰＴＴ（ｐｏｌｙｔｒｉｍｅｔｈｙｌｅｎｅ  ｔｅｒｅｐｈｔｈａｌａｔｅ）、ＰＢＴ（ｐｏｌｙｂｕｔｙｌｅｎｅ  ｔｅｒｅｐｈｔｈａｌａｔｅ）、ＰＢＡＴ（ｐｏｌｙ（ｂｕｔｙｌｅｎｅ  ａｄｉｐａｔｅ-ｃｏ-ｔｅｒｅｐｈｔｈａｌａｔｅ）、ＰＡ（ｐｏｌｙａｍｉｄｅ）、ＰＣＬ（ｐｏｌｙｃａｐｒｏｌａｃｔｏｎｅ）、ＰＧＡ（ｐｏｌｙｇｌｙｃｏｌ  ａｃｉｄ）、ＰＨＢ（ｐｏｌｙｈｙｄｒｏｘｙ  ｂｕｔｙｒａｔｅ）などがある。ＰＬＡ以外の高分子物質の混合比率は特に制限されない。
【００２９】
次に、本発明の一実施形態に係るシガレットについて図４を参照して詳細に説明する。前述した図１乃至図３の説明と重複する説明は省略する。
【００３０】
図４は、本発明の一実施形態に係るシガレットを概略的に示す断面図である。
【００３１】
図４を参照すれば、シガレットフィルター部２０は、２つのサブフィルター部２２、２３と、空間部２４とを含む。２つのサブフィルター部２２、２３のそれぞれは、繊維状またはフィラメント状のアセテートトウを含むことができる。シガレットフィルター部２０は、２つのサブフィルター部２２、２３を含む二重フィルターであり、それぞれのサブフィルター部２２、２３の長さは適切に調節することができる。
【００３２】
シガレットフィルター部２０は、１つ以上の巻紙により囲まれており、これら巻紙の気孔度はシガレットの種類に応じて多様に調節することができる。２つのサブフィルター部２２、２３のそれぞれは、シガレットフィルター巻紙２７、２６により囲まれている。サブフィルター部２３および空間部２４は、ＰＬＡ合紙２５により囲まれている。ＰＬＡ自体の固有特性によって、ＰＬＡ合紙２５の強度が改善され、ＰＬＡ合紙２５への水分浸透が減少し、ＰＬＡ合紙２５の生分解性が改善される。結局、ＰＬＡ合紙２５により囲まれている空間部２４の歪みまたは崩壊が防止され得る。ＰＬＡ合紙２５は、内面紙層２５８と、外面紙層２５９と、内面紙層２５８と外面紙層２５９との間に位置し、ＰＬＡを含む中間層２５１と、を含むことができる。２つのサブフィルター部２２、２３は、１つのシガレットフィルター巻紙２８により囲まれて連結されている。
【００３３】
次に、本発明の一実施形態に係るシガレットについて図５を参照して詳細に説明する。前述した図１乃至図３の説明と重複する説明は省略する。
【００３４】
図５は、本発明の一実施形態に係るシガレットを概略的に示す断面図である。
【００３５】
図５を参照すれば、シガレットフィルター部２０は、２つのサブフィルター部２２、２３と、空間部２４とを含む。２つのサブフィルター部２２、２３のそれぞれは、繊維状またはフィラメント状のアセテートトウを含むことができる。シガレットフィルター部２０は、２つのサブフィルター部２２、２３を含む二重フィルターであり、それぞれのサブフィルター部２２、２３の長さは適切に調節することができる。
【００３６】
シガレットフィルター部２０は、１つ以上の巻紙により囲まれており、これら巻紙の気孔度はシガレットの種類に応じて多様に調節することができる。２つのサブフィルター部２２、２３のそれぞれは、シガレットフィルター巻紙２７、２６により囲まれている。２つのサブフィルター部２２、２３および空間部２４は、ＰＬＡ合紙２５により囲まれており、これによって、２つのサブフィルター部２２、２３が互いに連結されている。ＰＬＡ自体の固有特性によって、ＰＬＡ合紙２５の強度が改善され、ＰＬＡ合紙２５への水分浸透が減少し、ＰＬＡ合紙２５の生分解性が改善される。結局、ＰＬＡ合紙２５により囲まれている空間部２４の歪みまたは崩壊が防止され得る。ＰＬＡ合紙２５は、内面紙層２５８と、外面紙層２５９と、内面紙層２５８と外面紙層２５９との間に位置し、ＰＬＡを含む中間層２５１と、を含むことができる。
【００３７】
［実施例］
以下、実施例に基づいて本発明についてより詳細に説明するが、下記実施例は本発明の実施例に過ぎず、本発明は下記実施例に限定されない。
【００３８】
実施例１
ＰＬＡとＰＢＳを８０：２０の重量比に混合した組成物が内面紙と外面紙との間でＴダイを通じて押出されながら、ＰＬＡ合紙を製造する。使用されたＰＬＡの溶融温度は、約摂氏１７０度乃至約摂氏１８０度であり、溶融指数は、約７．５ｇ／１０ｍｉｎ乃至約８．０ｇ／１０ｍｉｎである。押出される組成物の厚さは、約２０μｍである。使用された内面紙は、坪量約２４．１ｇ／ｍ２、厚さ約３３．２μｍ、平滑度約０．７３Ｔおよび約１．７８Ｗ、サイズ度約０．５ｓｅｃであり、使用された外面紙は、坪量約５９．７ｇ／ｍ２、厚さ約７５．３μｍ、平滑度約１３８．３Ｔおよび約４７．１Ｗ、サイズ度約１９．８ｓｅｃである。ＰＬＡ合紙の全体厚さは、約１２２μｍである。製造されたＰＬＡ合紙を用いて図４のようなシガレットフィルター部２０を製造した後、シガレットフィルター部２０とシガレットフィラー部１０とを結合してシガレット１を製造する。
【００３９】
比較例１
坪量が約９０ｇ／ｍ２、厚さが約１１２μｍであるフィルター巻紙をＰＬＡ合紙の代わりに使用することを除いては、前記実施例１と同様な方法でシガレットフィルター部２０を製造した後、シガレットフィルター部２０とシガレットフィラー部１０とを結合してシガレット１を製造する。
【００４０】
シガレットフィルターの物性およびシガレットフィルター製造の作業性の測定
前記実施例１のシガレットフィルター５０個と前記比較例１のシガレットフィルター５０個の物性および作業性を測定して下記表１に示した。
【表１】
0006000366.tif 000002
【００４１】
前記表１を参照すれば、実施例１のシガレットフィルターの作業性と物性は、比較例１のシガレットフィルターの作業性と物性と対等な水準である。ただし、実施例１のシガレットフィルターの吸引抵抗が比較例１のシガレットフィルターの吸引抵抗よりも高い理由は、ＰＬＡ合紙の巻紙が一般のフィルター巻紙よりも約１０μｍ厚いためである。しかし、内面紙、外面紙、そして押出厚さを調節することによってＰＬＡ合紙の厚さをＰＬＡ合紙の用途に合わせて調節可能である。例えば、厚さが調節されたＰＬＡ合紙は、シガレットフィルターの周りが約１６．７ｍｍである超スリム製品にも適用可能であり、シガレットフィルターの周りが約２４．２ｍｍであるレギュラー製品にも適用可能である。
【００４２】
シガレットフィルターおよびシガレットの歪み強度の測定
歪み強度は、破砕強度測定器を用いて乾燥状態または湿式状態で一定の速度で測定部分を約２ｍｍ深さまで押した時に測定部分が受ける最大の力を測定する。乾燥状態での測定部分は、シガレットの口部からの距離であり、約２ｍｍである。湿式状態は、約０．２ｍＬの水に約１０秒間浸漬し、測定部分はシガレットの口部からの距離が約２ｍｍである。
【００４３】
前記実施例１のシガレットフィルター３０個と前記比較例１のシガレットフィルター３０個の歪み強度を測定して下記表２に示した。
【表２】
0006000366.tif 000003
【００４４】
前記表２を参照すれば、実施例１のシガレットフィルターは、比較例１のシガレットフィルターよりも乾燥状態で強度が約４３％増加し、湿式状態で強度が約５０％増加した。湿式状態での強度増加率が大きい理由は、ＰＬＡ合紙の水分浸透防止性が一般のフィルター巻紙よりも優れているためである。約２０μｍ厚さのＰＬＡフィルムの透湿度は、約３００〜５００ｇ／ｍ２、２４時間（摂氏３８度、１００％ＲＨ）であり、一般のフィルター巻紙は測定が不可能である。
【００４５】
前記実施例１のシガレット４０個と前記比較例１のシガレット４０個の歪み強度を測定して下記表３に示した。
【表３】
0006000366.tif 000004
【００４６】
前記表３を参照すれば、実施例１のシガレットは、比較例１のシガレットよりも乾燥状態で強度が約３７％増加し、湿式状態で強度が約６６％増加した。
【００４７】
以上で、本発明の好適な実施形態について詳細に説明したが、本発明の権利範囲はこれに限定されず、特許請求の範囲で定義している本発明の基本概念を利用した当業者の様々な変形および改良形態も本発明の権利範囲に属する。
【符号の説明】
【００４８】
１…シガレット
１０…シガレットフィラー部
１１…シガレットフィラー
１９…シガレットペーパー
２０…シガレットフィルター部
２１、２２、２３…サブフィルター部
２４…空間部
２５…ＰＬＡ合紙
２６、２７、２８…フィルター巻紙
２９…チップペーパー
２５１…中間層
２５８…内面紙層
２５９…外面紙層
【図１】
0006000366.tif 000005
【図２】
0006000366.tif 000006
【図３】
0006000366.tif 000007
【図４】
0006000366.tif 000008
【図５】
0006000366.tif 000009